(57)【要約】【課題】基材への良好な密着性を有し、かつ水洗浄後においても親水性を持続できる親水化膜が形成できる親水化コーティング剤組成物を提供すること。【解決手段】アクリル共重合体（Ａ）および溶剤（Ｂ）を含有する親水化コーティング剤組成物であって、前記アクリル共重合体（Ａ）は、単量体（ａ１）〜（ａ４）を含有する単量体混合物から形成される共重合体であり、前記単量体混合物中の、前記単量体（ａ１）の割合が０．５〜７質量％であり、前記単量体（ａ２）の割合が５〜３５質量％であり、前記単量体（ａ３）の割合が１０〜５０質量％であり、前記単量体（ａ４）の割合が２５〜７５質量％であり、  前記単量体（ａ３）に対する前記単量体（ａ２）と前記単量体（ａ４）の合計の質量比［｛（ａ２）＋（ａ４）｝／（ａ３）］が、０．５以上１０以下である親水化コーティング剤組成物。【選択図】なし【特許請求の範囲】
【請求項１】
アクリル共重合体（Ａ）および溶剤（Ｂ）を含有する親水化コーティング剤組成物であって、
前記アクリル共重合体（Ａ）は、式（１）：
【化１】
2020193280.tif 000012
（式（１）中、Ｒ１は水素原子またはメチル基、Ｒ２は水素原子または炭素数１〜４の直鎖または分岐鎖のアルキル基である。）で表される単量体（ａ１）と、式（２）：
【化２】
2020193280.tif 000013
（式（２）中、Ｒ３は水素原子またはメチル基、Ｒ４は炭素数２以上６以下の直鎖または分岐鎖のアルキレン基、Ｘは酸素原子または−ＮＨ−、Ｍ＋は水素イオンを除く一価のカチオンである。）で表される単量体（ａ２）と、式（３）：
【化３】
2020193280.tif 000014
（式（３）中、Ｒ５は水素原子またはメチル基、Ｒ６は炭素数１〜４の直鎖または分岐鎖のアルキル基である。）で表される単量体（ａ３）と、式（４）：
【化４】
2020193280.tif 000015
（式（４）中、Ｒ７は水素原子またはメチル基、Ｒ８は水素原子または炭素数１〜３の直鎖もしくは分岐鎖のアルキル基であり、Ｒ９は炭素数１〜３の直鎖または分岐鎖のアルキル基であり、Ｒ８およびＲ９はそれぞれ同一でもよく、異なっていてもよい。）で表される単量体（ａ４）を含有する単量体混合物から形成される共重合体であり、
前記単量体混合物中の、前記単量体（ａ１）の割合が０．５〜７質量％であり、前記単量体（ａ２）の割合が５〜３５質量％であり、前記単量体（ａ３）の割合が１０〜５０質量％であり、前記単量体（ａ４）の割合が２５〜７５質量％であり、
前記単量体（ａ３）に対する前記単量体（ａ２）と前記単量体（ａ４）の合計の質量比［｛（ａ２）＋（ａ４）｝／（ａ３）］が、０．５以上１０以下であることを特徴とする親水化コーティング剤組成物。
【請求項２】
前記単量体混合物が、さらに、二官能性（メタ）アクリレート系単量体（ａ５）を含有し、前記単量体混合物中の、前記単量体（ａ５）が０．０１〜１質量％であることを特徴とする、請求項１記載の親水化コーティング剤組成物。
【請求項３】
前記溶剤（Ｂ）が水を含有し、前記溶剤（Ｂ）中、前記水の割合が５０質量％以上であることを特徴とする、請求項１または２に記載の親水化コーティング剤組成物。
【請求項４】
基材上に、請求項１〜３のいずれかに記載の親水化コーティング剤組成物から形成される親水化膜を有することを特徴とする親水化物品。
【発明の詳細な説明】
【技術分野】
【０００１】
本発明は、親水化コーティング剤組成物、および親水化物品に関する。
【背景技術】
【０００２】
プールや海水浴などに使用される水中用ゴーグルは、使用中に曇りが生じ視認性が低下する場合がある。曇りが生じた場合、ゴーグルの中に水を入れて一時的に曇りを取る事ができるが、その際にゴーグル面に水滴が付着することで視認性が低下し、ユーザに対して正常な視野が提供されなくなる。したがって、このような物品は、ゴーグル面の水滴を除去する機能を有することが好ましい。
【０００３】
例えば、透明な基材の表面に導電性コーティングを施し、該コーティングに通電して付着水滴を乾燥する方法が知られている。しかしながら、透明な基材の表面に導電性コーティングを施し、該コーティングに通電して付着水滴を乾燥する方法は短絡などの事故が生じやすく危険である。また、このような物品では、駆動のために電力が必要であったり、構成が複雑であったりするため、ランニングコストがかかる。そのため、安全かつ簡便な方法が求められている。
【０００４】
特許文献１〜３には、物品の表面に設けられた親水化膜（親水性の塗膜）が開示されている。親水化膜で物品の表面を覆うことにより、物品の表面におけるに付着した水滴を速やかに水膜へ変化させることで、視認性の低下を簡単かつ効果的に防止することができる。
【先行技術文献】
【特許文献】
【０００５】
【特許文献１】特開２０１０−５７６９０号公報
【特許文献２】特開２０１６−２７１３４号公報
【特許文献３】特開２０１８−１５０４７０号公報
【特許文献４】特開２０１７−１６５８７８号公報
【発明の概要】
【発明が解決しようとする課題】
【０００６】
しかし、特許文献１に記載のある、親水性基および加水分解性アルコキシシリル基を有するアクリル樹脂からなる親水化膜では、中間層を必要とするために、塗装時の作業性が煩雑になる懸念があった。また、特許文献２〜４で具体的に開示された、特定のアクリル共重合体と界面活性剤からなる親水化膜では、中間層を必要としない一方で、繰り返して水洗した際、アクリル共重合体の親水性が低いため、界面活性剤の流出によって、膜表面の親水性が低下することにより、水滴が発生し、視認性が低下する懸念があった。
【０００７】
また、通常、上記のような親水化膜には、上記の特許文献３および４で開示されているように、基材に対する密着性も要求される。
【０００８】
本発明は、上記の実情に鑑みてなされたものであり、基材への良好な密着性を有し、かつ水洗浄後においても親水性を持続できる親水化膜が形成できる親水化コーティング剤組成物を提供することを目的とする。
【課題を解決するための手段】
【０００９】
すなわち、本発明は、アクリル共重合体（Ａ）および溶剤（Ｂ）を含有する親水化コーティング剤組成物であって、
前記アクリル共重合体（Ａ）は、式（１）：
【化１】
2020193280.tif 000002
（式（１）中、Ｒ１は水素原子またはメチル基、Ｒ２は水素原子または炭素数１〜４の直鎖または分岐鎖のアルキル基である。）で表される単量体（ａ１）と、式（２）：
【化２】
2020193280.tif 000003
（式（２）中、Ｒ３は水素原子またはメチル基、Ｒ４は炭素数２以上６以下の直鎖または分岐鎖のアルキレン基、Ｘは酸素原子または−ＮＨ−、Ｍ＋は水素イオンを除く一価のカチオンである。）で表される単量体（ａ２）と、式（３）：
【化３】
2020193280.tif 000004
（式（３）中、Ｒ５は水素原子またはメチル基、Ｒ６は炭素数１〜４の直鎖または分岐鎖のアルキル基である。）で表される単量体（ａ３）と、式（４）：
【化４】
2020193280.tif 000005
（式（４）中、Ｒ７は水素原子またはメチル基、Ｒ８は水素原子または炭素数１〜３の直鎖もしくは分岐鎖のアルキル基であり、Ｒ９は炭素数１〜３の直鎖または分岐鎖のアルキル基であり、Ｒ８およびＲ９はそれぞれ同一でもよく、異なっていてもよい。）で表される単量体（ａ４）を含有する単量体混合物から形成される共重合体であり、
前記単量体混合物中の、前記単量体（ａ１）の割合が０．５〜７質量％であり、前記単量体（ａ２）の割合が５〜３５質量％であり、前記単量体（ａ３）の割合が１０〜５０質量％であり、前記単量体（ａ４）の割合が２５〜７５質量％であり、
前記単量体（ａ３）に対する前記単量体（ａ２）と前記単量体（ａ４）の合計の質量比［｛（ａ２）＋（ａ４）｝／（ａ３）］が、０．５以上１０以下である親水化コーティング剤組成物、に関する。
【００１０】
また、本発明は、基材上に、前記親水化コーティング剤組成物から形成される親水化膜を有する親水化物品、に関する。
【発明の効果】
【００１１】
本発明の親水化コーティング剤組成物における効果の作用メカニズムの詳細は不明な部分があるが、以下のように推定される。ただし、本発明は、この作用メカニズムに限定して解釈されなくてもよい。
【００１２】
本発明の親水化コーティング剤組成物は、アクリル共重合体（Ａ）および溶剤（Ｂ）を含有し、前記アクリル共重合体（Ａ）は、特定量の、前記式（１）で表される単量体（ａ１）と、前記式（２）で表される単量体（ａ２）と、前記式（３）で表される単量体（ａ３）と、前記式（４）で表される単量体（ａ４）含有する。とくに、本発明の親水化コーティング剤組成物は、特定量の前記単量体（ａ１）〜（ａ４）を含有することに加え、疎水性成分である前記単量体（ａ３）に対する、親水性成分である前記単量体（ａ２）と前記単量体（ａ４）の合計の質量比［｛（ａ２）＋（ａ４）｝／（ａ３）］が特定比であることにより、アクリル共重合体（Ａ）の親水性と疎水性のバランスが適正化できることが推定されるため、本発明の親水化コーティング剤組成物から形成される親水化膜は、基材への良好な密着性を有し、かつ親水性を持続できる。
【発明を実施するための形態】
【００１３】
本発明の本発明の親水化コーティング剤組成物は、アクリル共重合体（Ａ）および溶剤（Ｂ）を含有する。
【００１４】
＜アクリル共重合体（Ａ）＞
本発明のアクリル共重合体（Ａ）は、式（１）で表される単量体（ａ１）と、式（２）で表される単量体（ａ２）と、式（３）で表される単量体（ａ３）と、式（４）で表される単量体（ａ４）を含有する単量体混合物から形成される共重合体である。
【００１５】
＜単量体（ａ１）＞
本発明の単量体（ａ１）は、下記式（１）で表されるＮ−メチロール基またはＮ−メチロールエーテル基を有する単量体であり、脱水縮合反応、脱アルコール縮合反応により共重合体に架橋構造を形成し、親水化膜に塗膜強度を高める機能を有する。単量体（ａ１）は、少なくとも１種を用いればよく、２種以上を組み合わせて用いることができる。
【化５】
2020193280.tif 000006
（式（１）中、Ｒ１は水素原子またはメチル基、Ｒ２は水素原子または炭素数１〜４の直鎖または分岐鎖のアルキル基である。）
【００１６】
前記式（１）中、炭素数１〜４の直鎖または分岐鎖のアルキル基としては、例えば、メチル基、エチル基、ｎ−プロピル基、イソプロピル基、ｎ−ブチル基、ｓｅｃ−ブチル基、イソブチル基、ｔｅｒｔ−ブチル基などが挙げられる。前記式（１）中、Ｒ２は、水素原子、メチル基、ｎ−ブチル基が好ましい。
【００１７】
前記単量体（ａ１）において、前記式（１）で表される化合物としては、例えば、Ｎ−メチロール（メタ）アクリルアミド、Ｎ−メトキシメチル（メタ）アクリルアミド、Ｎ−プロポキシメチル（メタ）アクリルアミド、Ｎ−ブトキシメチル（メタ）アクリルアミドなどが挙げられる。これらの中でも、脱水縮合反応、脱アルコール縮合反応の反応性の観点から、Ｎ−メチロール（メタ）アクリルアミド、Ｎ−メトキシメチル（メタ）アクリルアミドが好ましい。
【００１８】
＜単量体（ａ２）＞
本発明の単量体（ａ２）は、下記式（２）で表されるスルホン酸基を有する単量体の塩であり、親水化膜の親水性を高める機能を有する。単量体（ａ２）は、少なくとも１種を用いればよく、２種以上を組み合わせて用いることができる。
【化６】
2020193280.tif 000007
（式（２）中、Ｒ３は水素原子またはメチル基、Ｒ４は炭素数２以上６以下の直鎖または分岐鎖のアルキレン基、Ｘは酸素原子または−ＮＨ−、Ｍ＋は水素イオンを除く一価のカチオンである。）
【００１９】
前記式（２）中、炭素数２以上６以下の直鎖または分岐のアルキレン基としては、例えば、直鎖エチレン基、分岐エチレン基、直鎖プロピレン基、分岐プロピレン基、直鎖ブチレン基、分岐ブチレン基、直鎖ペンチレン基、分岐ペンチレン基、直鎖へキシレン基、分岐へキシレン基などが挙げられる。また、前記式（２）中、水素イオンを除く一価のカチオンとしては、例えば、リチウムイオン、ナトリウムイオン、カリウムイオン、アンモニウムイオン、メチルアンモニウムイオン、ジメチルアンモニウムイオン、トリメチルアンモニウムイオン、エチルアンモニウムイオン、ジエチルアンモニウムイオン、トリエチルアンモニウムイオン、モノエタノールアンモニウムイオン、ジエタノールアンモニウムイオン、トリエタノールアンモニウムイオン、ジメチルオキシエチルアンモニウムイオン、ジエチルオキシエチルアンモニウムイオン、アニリニウムイオン、α−ナフチルアンモニウムイオン、ベンジルアンモニウムイオン、ピリジニウムイオン、２,６−ルチジニウムイオン、イミダゾリウムイオンなどが挙げられる。親水化膜の親水性を高めるという観点から、Ｒ４は、炭素数２以上４以下の直鎖または分岐鎖のアルキレン基であることが好ましく、直鎖エチレン基、直鎖プロピレン基、分岐ブチレン基であることがより好ましく、また、Ｍ＋は、ナトリウムイオン、カリウムイオン、アンモニウムイオンであることが好ましい。
【００２０】
前記単量体（ａ２）において、前記式（２）で表される化合物としては、例えば、２−（メタアクリロイルオキシ）エタンスルホン酸（Ｒ３＝メチル基、Ｒ４＝直鎖エチレン基、Ｘ＝酸素原子）、３−（メタアクリロイルオキシ）−１−プロパンスルホン酸（Ｒ３＝メチル基、Ｒ４＝直鎖プロピレン基、Ｘ＝酸素原子）、２−アクリルアミドプロパンスルホン酸（Ｒ３＝水素原子、Ｒ４＝分岐プロピレン基、Ｘ＝ＮＨ）、２−アクリルアミド−２−メチルプロパンスルホン酸（Ｒ３＝水素原子、Ｒ４＝分岐ブチレン基、Ｘ＝ＮＨ）、３−アクリルアミド−２，３−ジメチルブタン−２−スルホン酸（Ｒ３＝水素原子、Ｒ４＝分岐へキシレン基、Ｘ＝ＮＨ）などスルホン酸基をもつビニル化合物と、前記一価のカチオンとの塩が挙げられる。これらの中でも、２−（メタアクリロイルオキシ）エタンスルホン酸ナトリウム、３−（メタアクリロイルオキシ）−１−プロパンスルホン酸アンモニウム、２−アクリルアミドプロパンスルホン酸カリウム、２−アクリルアミド−２−メチルプロパンスルホン酸ナトリウムが好ましい。
【００２１】
＜単量体（ａ３）＞
本発明の単量体（ａ３）は下記式（３）で表される（メタ）アクリレート系単量体であり、親水化膜の基材への密着性を高める機能を有する。単量体（ａ３）は、少なくとも１種を用いればよく、２種以上を組み合わせて用いることができる。
【化７】
2020193280.tif 000008
（式（３）中、Ｒ５は水素原子またはメチル基、Ｒ６は炭素数１〜４の直鎖または分岐鎖のアルキル基である。）
【００２２】
前記式（３）中、炭素数１〜４の直鎖または分岐鎖のアルキル基としては、例えば、メチル基、エチル基、ｎ−プロピル基、イソプロピル基、ｎ−ブチル基、ｓｅｃ−ブチル基、イソブチル基、ｔｅｒｔ−ブチル基などが挙げられ、メチル基、エチル基が好ましい。
【００２３】
前記単量体（ａ３）において、前記式（３）で表される化合物としては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレートなどが挙げられる。これらの中でも、親水化膜の親水性を高めるという観点から、メチル（メタ）アクリレート、エチル（メタ）アクリレートが好ましい。
【００２４】
＜単量体（ａ４）＞
本発明の単量体（ａ４）は下記式（４）で表される（メタ）アクリルアミド系単量体であり、親水化膜の親水性および塗膜強度を高める機能を有する。単量体（ａ４）は、少なくとも１種を用いればよく、２種以上を組み合わせて用いることができる。
【化８】
2020193280.tif 000009
（式（４）中、Ｒ７は水素原子またはメチル基、Ｒ８は水素原子または炭素数１〜３の直鎖もしくは分岐鎖のアルキル基であり、Ｒ９は炭素数１〜３の直鎖または分岐鎖のアルキル基であり、Ｒ８およびＲ９はそれぞれ同一でもよく、異なっていてもよい。）
【００２５】
前記式（４）中、Ｒ８において、炭素数１〜３の直鎖もしくは分岐鎖のアルキル基としては、例えば、メチル基、エチル基、ｎ−プロピル基、イソプロピル基が挙げられ、水素原子、メチル基、エチル基が好ましい。前記式（４）中、Ｒ９において、炭素数１〜３の直鎖または分岐鎖のアルキル基としては、例えば、メチル基、エチル基、ｎ−プロピル基、イソプロピル基が挙げられ、メチル基、エチル基が好ましい。
【００２６】
前記単量体（ａ４）において、前記式（４）で表される化合物としては、例えば、Ｎ−メチルアクリルアミド、Ｎ，Ｎ−ジメチル（メタ）アクリルアミド、Ｎ−エチル（メタ）アクリルアミド、Ｎ，Ｎ−ジエチル（メタ）アクリルアミド、Ｎ−ノルマルプロピル（メタ）アクリルアミド、Ｎ−イソプロピル（メタ）アクリルアミドなどが挙げられる。これらの中でも、親水化膜の親水性および塗膜強度を高めるという観点から、Ｎ，Ｎ−ジメチル（メタ）アクリルアミド、Ｎ，Ｎ−ジエチル（メタ）アクリルアミドが好ましい。
【００２７】
＜単量体（ａ５）＞
前記単量体混合物には、アクリル共重合体（Ａ）を高分子量化させて、親水化膜の塗膜強度を高める観点から、２官能性（メタ）アクリレート系単量体（ａ５）を含んでいてもよい。２官能性（メタ）アクリレート系単量体（ａ５）は、２種以上を組み合わせて用いてもよい。
【００２８】
前記単量体（ａ５）としては、例えば、ポリエチレングリコールジ（メタ）アクリレート、ポリプロピレングリコールジ（メタ）アクリレート、ポリテトラメチレングリコールジ（メタ）アクリレート、ネオペンチルグリコールジ（メタ）アクリレート、エチレンオキシド変性ビスフェノールＡジ（メタ）アクリレート、プロピレンオキシド変性ビスフェノールＡジ（メタ）アクリレート、１，６−ヘキサンジオールジ（メタ）アクリレート、１，１０−デカンジオールジ（メタ）アクリレート、グリセリンジ（メタ）アクリレート、エチレンオキシド変性グリセリンジ（メタ）アクリレート、プロピレンオキシド変性グリセリンジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート、エポキシ樹脂変性ジ（メタ）アクリレート、ウレタンジ（メタ）アクリレート、イソシアヌル酸エチレンオキシド変性ジ（メタ）アクリレートなどが挙げられる。これらの中でも、前記単量体（ａ１）〜（ａ４）との相溶性に優れるという観点から、ポリエチレングリコールジ（メタ）アクリレート、１，６−ヘキサンジオールジ（メタ）アクリレート、１，１０−デカンジオールジ（メタ）アクリレートが好ましい。
【００２９】
前記単量体（ａ１）の割合は、前記単量体混合物中、０．５〜７質量％である。前記単量体（ａ１）の割合は、塗膜強度を高める観点から、前記単量体混合物中、１質量％以上であることが好ましく、２質量％以上であることがより好ましく、そして、基材への密着性の低下を抑制する観点から、前記単量体混合物中、５質量％以下であることが好ましく、４質量％以下であることがより好ましい。
【００３０】
前記単量体（ａ２）の割合は、前記単量体混合物中、５〜３５質量％である。前記単量体（ａ２）の割合は、親水性を高める観点から、前記単量体混合物中、１０質量％以上であることが好ましく、１５質量％以上であることがより好ましく、そして、塗膜強度の低下を抑制する観点から、前記単量体混合物中、３０質量％以下であることが好ましく、２５質量％以下であることがより好ましい。
【００３１】
前記単量体（ａ３）の割合は、前記単量体混合物中、１０〜５０質量％である。前記単量体（ａ３）の割合は、基材への密着性を高める観点から、１５質量％以上であることが好ましく、２０質量％以上であることがより好ましく、そして、親水性の低下を抑制する観点から、前記単量体混合物中、４５質量％以下であることが好ましく、４０質量％以下であることがより好ましい。
【００３２】
前記単量体（ａ４）の割合は、前記単量体混合物中、２５〜７５質量％である。前記単量体（ａ４）の割合は、親水化膜の親水性および塗膜強度を高める観点から、前記単量体混合物中、３０質量％以上であることが好ましく、３５質量％以上であることがより好ましく、４０質量％以上であることがさらに好ましく、そして、親水持続性の低下を抑制する観点から、前記単量体混合物中、７０質量％以下であることが好ましく、６５質量％以下であることがより好ましく、６０質量％以下であることがさらに好ましい。
【００３３】
前記２官能性（メタ）アクリレート系単量体（ａ５）を使用する場合、前記単量体（ａ５）の割合は、前記単量体混合物中、０．０１〜１質量％であることが好ましい。前記単量体（ａ５）の割合は、塗膜強度を高める観点から、前記単量体混合物中、０．０５質量％以上であることが好ましく、０．１質量％以上であることがより好ましく、そして、塗装性の低下を抑制する観点から、前記単量体混合物中、０．５質量％以下であることが好ましく、０．３質量％以下であることがより好ましい。
【００３４】
前記単量体（ａ１）〜（ａ４）の合計の割合、あるいは前記単量体（ａ１）〜（ａ５）の合計の割合は、前記単量体混合物中、基材への良好な密着性を有し、かつ親水性を持続できる親水化膜を得る観点から、８０質量％以上であることが好ましく、８５質量％以上であることがより好ましく、９０質量％以上であることがさらに好ましく、９５質量％以上であることがよりさらに好ましい。
【００３５】
前記単量体（ａ２）と前記単量体（ａ４）の合計に対する前記単量体（ａ１）の質量比［（ａ１）／｛（ａ２）＋（ａ４）｝］が、０．３以下であることが好ましい。前記単量体（ａ２）と前記単量体（ａ４）の合計に対する前記単量体（ａ１）の質量比［（ａ１）／｛（ａ２）＋（ａ４）｝］は、良好な塗膜強度を高める観点から、０．０１以上であることが好ましく、そして、親水性を高める観点から、０．２以下であることが好ましく、０．１５以下であることが好ましく、０．１以下であることがより好ましい。
【００３６】
前記単量体（ａ３）に対する前記単量体（ａ２）と前記単量体（ａ４）の合計の質量比［｛（ａ２）＋（ａ４）｝／（ａ３）］が、０．５以上１０以下である。前記単量体（ａ３）に対する前記単量体（ａ２）と前記単量体（ａ４）の合計の質量比［｛（ａ２）＋（ａ４）｝／（ａ３）］は、基材への良好な密着性を有し、かつ親水性を持続できる親水化膜を得る観点から、０．８以上であることが好ましく、１以上であることがより好ましく、そして、８以下であることが好ましい。
【００３７】
＜その他の単量体＞
前記単量体混合物には、その他の単量体を含むことができる。前記その他の単量体としては、例えば、スチレン、ビニルトルエン、α−メチルスチレンなどの芳香族ビニル系単量体；（メトキシ）ポリエチレングリコールモノ（メタ）アクリレート、（メトキシ）ポリプロピレングリコールモノ（メタ）アクリレート、（エトキシ）ポリエチレングリコールモノ（メタ）アクリレート、（エトキシ）ポリプロピレングリコールモノ（メタ）アクリレートなどのアルコキシアルキレングリコール（メタ）アクリレート系単量体；ポリエチレングリコールモノ（メタ）アクリレート、グリセリンモノ（メタ）アクリレート、２−ヒドロキシエチル（メタ）アクリレートのε−カプロラクトン付加物などのヒドロキシル基含有ビニル系単量体；（メタ）アクリル酸、クロトン酸、マレイン酸、マレイン酸半エステルなどのカルボキシル基含有単量体およびそのアルカリ金属塩、アンモニウム塩；（メタ）アクリルアミド、ジアセトン（メタ）アクリルアミド、Ｎ−（メタ）アクリロイルピペリジン、（メタ）アクロイルモルホリン、Ｎ−ビニル−２−ピロリドン、２−ビニルピリジンなどの窒素原子含有ビニル系単量体などが挙げられる。前記その他の単量体は、２種以上を組み合わせて用いてもよい。
【００３８】
＜アクリル共重合体（Ａ）の製造方法＞
アクリル共重合体（Ａ）は、前記単量体混合物を共重合することにより得られる。共重合体の構造としては、ランダム共重合体、交互共重合体、ブロック共重合体、グラフト共重合体のいずれの構造であってもよいが、親水性をはじめとする親水性コーティング剤組成物の効果を向上させることができると共に、親水化コーティング剤組成物を容易に調製することができるという観点からランダム共重合体が好ましい。共重合体を得るための重合方法としては、ラジカル重合法、カチオン重合法、アニオンリビング重合法、カチオンリビング重合法などの公知の各種重合方法が採用されるが、特に工業的な生産性の容易さ、多義にわたる性能面より、ラジカル重合法が好ましい。ラジカル重合法としては、通常の塊状重合法、懸濁重合法、溶液重合法、乳化重合法などが採用されるが、重合後にそのまま親水性コーティング剤組成物として使用することができる点で溶液重合法が好ましい。
【００３９】
前記溶液重合法に用いる重合溶剤としては、例えば、メタノール、エタノール、ｎ−プロパノール、イソプロパノール、ｎ−ブタノール、イソブタノール、ｓ−ブタノール、ｔ−ブタノール、ジアセトンアルコールなどのアルコール系溶剤；エチレングリコールモノメチルエーテル、エチレングリコールモノエチルエーテル、プロピレングリコールモノメチルエーテル、プロピレングリコールモノエチルエーテル、３−メトキシ−１−ブタノール、３−メトキシ−３−メチル−１−ブタノールなどのアルコールエーテル系溶剤；アセトン、メチルエチルケトン、メチルイソブチルケトン、シクロヘキサノンなどのケトン系溶剤；テトラヒドロフラン、ジオキサンなどのエーテル系溶剤；酢酸メチル、酢酸エチル、酢酸ｎ−ブチル、酢酸イソブチル、酢酸ｔ−ブチル、乳酸メチル、乳酸エチルなどのエステル系溶剤；ベンゼン、トルエン、キシレンなどの芳香族系溶剤、ホルムアミド、ジメチルホルムアミドなどのアミド系溶剤、水、などが使用される。前記重合溶剤は、少なくとも１種を用いればよく、２種以上を組み合わせて用いることができる。なお、前記重合溶剤は、後述する溶剤（Ｂ）として用いることができる。
【００４０】
前記溶液重合法において、単量体混合物と重合反応に使用する重合溶剤の合計１００質量部中、重合発熱を抑制して工業的生産を行い易くする観点から、単量体混合物は６０質量部以下に調製することが好ましく、５０質量部以下がさらに好ましい。
【００４１】
前記ラジカル重合法における開始剤としては、一般的に使用される有機過酸化物、アゾ化合物などを使用することができる。有機過酸化物としては、例えば、ベンゾイルパーオキサイド、３，５，５−トリメチルヘキサノイルパーオキサイド、ｔ−ブチルパーオキシ−２−ヘキサノエートレート、ｔ−ブチルパーオキシピバレート、ｔ−ヘキシルパーオキシピバレート、ｔ−ブチルパーオキシネオデカネート、ｔ−ヘキシルパーオキシネオデカネートなどが挙げられる。アゾ化合物としては、例えば、２，２’−アゾビスイソブチロニトリル、２，２’−アゾビス−２−メチルブチロニトリルなどが挙げられる。前記開始剤の使用量は、単量体混合物１００質量部に対して０．０１〜１０質量部であることが好ましい。ラジカル重合開始剤は、反応容器中に滴下しながら重合を行うことが重合発熱を制御しやすくなる点で好ましい。重合反応を行う温度は、使用するラジカル重合開始剤の種類によって適宜変更されるが、工業的に製造を行う上で好ましくは３０〜１５０℃、より好ましくは４０〜１００℃である。
【００４２】
＜溶剤（Ｂ）＞
本発明の親水化コーティング剤組成物には、粘度や塗装性、親水化膜の平滑性の改良のため、溶剤（Ｂ）を含有する。前記溶剤（Ｂ）は、アクリル共重合体（Ａ）などの成分を、溶解または分散することができるものであり、乾燥温度において揮発する溶剤であれば、特に制限されるものではない。前記溶剤（Ｂ）は、少なくとも１種を用いればよく、２種以上を組み合わせて用いることができる。
【００４３】
前記溶剤（Ｂ）としては、例えば、水、アルコール系溶剤、ケトン系溶剤、アミド系溶剤、エーテル系溶剤などが挙げられる。前記アルコール系溶剤としては、例えば、メタノール、イソプロピルアルコール、ｎ−ブタノール、ジアセトンアルコール、２−メトキシエタノール（メチルセロソルブ）、２−エトキシエタノール（エチルセロソルブ）、２−ブトキシエタノール（ブチルセロソルブ）、ターシャリーアミルアルコール、エチレングリコールモノメチルエーテル、エチレングリコールモノエチルエーテル、プロピレングリコールモノメチルエーテル、プロピレングリコールモノエチルエーテル、３−メトキシ−１−ブタノール、３−メトキシ−３−メチル−１−ブタノール、ジエチレングリコールモノメチルエーテル、ジエチレングリコールモノエチルーテル、ジエチレングリコールモノノルマルプロピルエーテル、ジエチレングリコールモノイソプロピルーエーテルなどが挙げられる。前記ケトン系溶剤としては、例えば、メチルエチルケトン、メチルイソブチルケトン、アセトン、シクロヘキサノンなどが挙げられる。前記アミド系溶剤としては、例えば、ジメチルホルムアミド、ジメチルアセトアミドなどが挙げられる。前記エーテル系溶剤としては、例えば、ジエチルエーテル、メトキシトルエン、１，２−ジメトキシエタン、１，２−ジブトキシエタン、１，１−ジメトキシメタン、１，１−ジメトキシエタン、１，４−ジオキサン、テトラヒドロフランなどが挙げられる。これらの中でも、前記溶剤（Ｂ）に水を含んでいることが好ましい。
【００４４】
前記溶剤（Ｂ）として水を使用する場合、溶剤（Ｂ）中、水の割合は、塗工液の安全性を高める観点から、５０質量％以上であることが好ましく、６０質量％以上であることがさらに好ましい。
【００４５】
本発明の親水化コーティング剤組成物には、前記式（１）で表される単量体の脱水縮合反応、脱アルコール縮合反応を促進させる観点から、硬化触媒を使用してもよい。前記硬化触媒としては、例えば、パラトルエンスルホン酸などの有機スルホン酸やリン酸モノアルキルエステル及びリン酸ジアルキルエステルなどの酸性リン酸エステルなどが挙げられる。前記硬化触媒の使用量は、前記アクリル共重合体（Ａ）１００質量部に対して、０．１〜１０質量部程度である。
【００４６】
＜その他の成分＞
本発明の親水化コーティング剤組成物には、その他の成分として、必要に応じ、ノニオン界面活性剤、カチオン界面活性剤、アニオン界面活性剤、ベタイン界面活性剤などの界面活性剤；シリコーン系レベリング剤、フッ素系レベリング剤、アセチレン系レベリング剤などのレベリング剤；酸化防止剤、紫外線吸収剤、光安定剤などの慣用の各種添加剤を配合することができる。前記その他の成分の添加量は、それぞれの添加剤につき慣用的な添加量で配合することができるが、通常、前記アクリル共重合体（Ａ）１００質量部に対して、１０質量部以下程度である。
【００４７】
＜親水化コーティング剤組成物の製造＞
親水化コーティング剤組成物は、例えば、アクリル共重合体（Ａ）を塗装に適した固形分および粘度に調整することを目的として、前記溶剤（Ｂ）を加えて溶解、分散または希釈をすることによって製造することができる。塗装方法により、塗装に適した固形分および粘度は異なるが、ディップコート法の場合、前記アクリル共重合体（Ａ）は、親水化コーティング剤組成物中、１質量％以上が好ましく、３質量％以上がさらに好ましく、３０質量％以下が好ましく、２０質量％以下がさらに好ましい。
【００４８】
＜親水化物品＞
本発明の親水化物品は、前記親水化コーティング剤組成物を、通常の塗料において行われる塗装方法により基材に塗装し、加熱硬化することによって、基材表面に親水化膜が形成されたものである。なお、塗装直後の前記親水化コーティング剤組成物中に含まれる溶剤を揮発乾燥させることを目的として、加熱硬化の工程の前に乾燥工程を設けることができる。
【００４９】
前記基材としては、その種類は問わず、例えば、ガラス、シリコンウエハ、金属、プラスチックなどのフィルムやシート、および立体形状の成形品などが挙げられ、基材の形状が制限されることは無い。前記プラスチックとしては、例えば、ポリメチルメタクリレート樹脂、ポリカーボネート樹脂、ポリスチレン樹脂、アクリロニトリル・スチレン共重合樹脂、ポリ塩化ビニル樹脂、アセテート樹脂、ＡＢＳ樹脂、ポリエステル樹脂、ポリアミド樹脂などが挙げられる。
【００５０】
前記基材への塗装の際には、基材に対する親水化コーティング剤組成物の濡れ性を高め、はじきを防止する目的で、塗装前における基材表面の付着異物除去を行うことが好ましい。当該方法としては、高圧エア、イオン化エアによる除塵；洗剤水溶液、アルコール溶剤による超音波洗浄；アルコール溶剤などを使用したワイピング；紫外線、オゾンによる洗浄などが挙げられる。また、塗装方法としては、例えば、グラビア法、ロールコート法、ディップコート法、ハケ塗り法、スプレーコート法、バーコート法、ナイフコート法、ダイコート法、スピンコート法などが挙げられる。
【００５１】
前記加熱硬化の温度は、通常、６０〜１５０℃の温度で５〜６０分間、望ましくは７０〜１３０℃の温度で１０〜４０分間である。また、前記乾燥は、通常、２０〜５０℃の温度で０．５〜５分間の条件下で行われる。但し、基材がプラスチックである場合には、硬化温度をプラスチックの熱変形温度以下に設定することが好ましい。
【００５２】
前記親水化膜の膜厚は、良好な親水性と塗膜外観を得るために０．５〜２０μｍであることが好ましく、１〜１０μｍであることがさらに好ましい。膜厚が０．５μｍより薄い場合には塗膜の親水性が低下する傾向にあり、２０μｍを超える場合には塗膜外観が悪くなる傾向にある。
【００５３】
前記親水化物品は、ゴーグル、窓、鏡などに用いることが好ましい。具体的なゴーグルとしては、例えば、スイミングゴーグル、ダイビングゴーグルなどが挙げられる。
【実施例】
【００５４】
以下に実施例を挙げて本発明をさらに詳細に説明するが、本発明はこれらの実施例のみに限定されるものではない。
【００５５】
＜実施例１＞
＜アクリル共重合体（Ａ）の合成＞
攪拌装置、窒素導入管および冷却管を備えた反応容器に、溶剤（Ｂ）としてプロピレングリコールモノメチルエーテル２６０質量部と、単量体（ａ１）としてＮ−ブトキシメチルアクリルアミド２質量部、単量体（ａ２）として２−（メタアクリロイルオキシ）エタンスルホン酸ナトリウム３０質量部、単量体（ａ３）としてメチルアクリレート２７．９質量部、単量体（ａ４）としてＮ，Ｎ−ジメチルアクリルアミド４０質量部、および単量体（ａ５）としてポリエチレングリコール−ジメタクリレート（商品名：ブレンマー  ＰＤＥ−２００、日油（株）社製）０．１質量部を仕込み、窒素ガスを吹き込みながら５５℃に加熱した。そこへ、ラジカル重合開始剤としてｔ−ヘキシルペルオキシネオデカネートの炭化水素希釈品（商品名：パーヘキシルＮＤ、日油（株）社製）０．５質量部を、溶剤（Ｂ）としてプロピレングリコールモノメチルエーテル４０質量部に溶解させたものを３時間かけて滴下した。さらに５時間重合を行った後、７０℃に昇温し、その温度で１時間重合を行って、共重合体の濃度が２５質量％の実施例１のアクリル共重合体（Ａ）の溶液を得た。
【００５６】
＜親水化コーティング剤組成物の調製＞
上記で得られた実施例１のアクリル共重合体（Ａ）の溶液に、溶剤（Ｂ）としてプロピレングリコールモノメチルエーテル６５０質量部、および水９５０質量部を加え、硬化触媒としてパラトルエンスルホン酸１質量部と、レベリング剤としてポリエーテル変性ポリジメチルシロキサン（商品名：ＫＦ−３５１Ａ、信越化学工業（株）社製）１質量部とを混合し、親水化剤組成物を得た。
【００５７】
＜親水化物品の作製＞
上記で得られた親水化コーティング剤組成物を、ポリカーボネート基材（５ｃｍ×５ｃｍ×１ｍｍ、商品名：ユーピロンシートＮＦ−２０００、ＭＧＣフィルシート（株）社製）にバーコーターを用いて塗布した。そして、ポリカーボネート基材を、１２０℃で３０分間の条件下で加熱硬化することにより、ポリカーボネート基材上に、厚さが約３μｍの親水化膜を有する親水化物品（試験片）を作製した。
【００５８】
上記で得られた試験片を用い、下記の（１）〜（４）の評価を行った。結果を表１に示す。
【００５９】
＜（１）密着性の評価＞
上記で得られた試験片の親水化膜に１ｍｍ幅間隔で縦横の切り込みを入れて碁盤目１００個マスを作り、セロハンテープを完全に密着させた。セロハンテープを瞬間的に引き離し、目視により碁盤目の状態を確認し、次の３段階で評価した。なお、評価が○以上であれば実用上問題なく、◎であればより好ましい。
◎：剥離がまったく見られない。
○：剥離が僅かに見られる。
×：剥離が明らかに見られる。
【００６０】
＜（２）親水性の評価＞
上記で得られた試験片を３０℃の塩素濃度が１ｐｐｍになる様に調整した次亜塩素酸ナトリウム水溶液に１時間浸漬後、１分間試験片を縦置きした後、水に濡れている面積を目視にて評価した。判定基準は以下のとおりである。なお、評価が○以上であれば実用上問題なく、◎であればより好ましい。
◎：水に濡れている部分の面積が８０％以上である。
○：水に濡れている部分の面積が６０％以上８０％未満である。
×：水に濡れている部分の面積が６０％未満であり、水のはじきが見られる。または、塗膜が溶解している。
【００６１】
＜（３）親水持続性の評価＞
上記で得られた試験片を３０℃の塩素濃度が１ｐｐｍになる様に調整した次亜塩素酸ナトリウム水溶液に１時間浸漬後、試験片を乾燥させた。この操作を９回実施した。その後、３０℃の１ｐｐｍ塩素水に１時間浸漬後、１分間試験片を縦置きした後、水に濡れている面積を目視にて評価した。判定基準は以下のとおりである。なお、評価が○以上であれば実用上問題なく、◎であればより好ましい。
◎：水に濡れている部分の面積が８０％以上である。
○：水に濡れている部分の面積が６０％以上８０％未満である。
×：水に濡れている部分の面積が６０％未満であり、水のはじきが見られる。または、塗膜が溶解している。
【００６２】
＜（４）塗膜強度の評価＞
上記で得られた試験片を流水で濡らしながら表面を指の腹で１０秒間こすり洗いした後、塗膜外観を目視にて評価した。判定基準は以下のとおりである。なお、評価が○以上であれば実用上問題なく、◎であればより好ましい。
◎：表面に傷が見られない。
○：表面に傷が僅かに見られる。
×：表面に傷が明らかに見られる。
【００６３】
＜実施例２〜１５、および比較例１〜９＞
＜アクリル共重合体（Ａ）の合成、親水化コーティング剤組成物の調製、および親水化物品の作製＞
各実施例および比較例において、各原料の種類とその配合量を表１〜２に示すように変えたこと以外は、実施例１と同様の方法により、アクリル共重合体（Ａ）を合成した後、親水化コーティング剤組成物を調製し、さらにポリカーボネート基材上に親水化膜を有する親水化物品（試験片）を作製した。
【００６４】
上記で得られた試験片を用い、上記の評価方法により、密着性、親水性、親水持続性、および塗膜強度を評価した。結果を表１〜２に示す。
【００６５】
【表１】
2020193280.tif 000010
【００６６】
【表２】
2020193280.tif 000011
【００６７】
表１〜２中、ブレンマー  ＰＤＥ−２００は、ポリエチレングリコールジメタクリレート（商品名：ブレンマー  ＰＤＥ−２００、日油（株）製）；ＫＦ−３５１Ａは、ポリエーテル変性ポリジメチルシロキサン（商品名：ＫＦ−３５１Ａ、信越化学工業（株）社製）；を示す。
【００６８】
実施例１〜１５の親水化剤組成物から形成された親水化膜は、親水性および親水持続性を発現しつつ、かつ密着性および塗膜強度も発現することが確認された。特に、実施例２〜４、７〜９、１２〜１４では、親水性、親水持続性、密着性、および塗膜強度において優れた結果が得られている。
【００６９】
一方、比較例１では、アクリル共重合体（Ａ）中の単量体（ａ１）を用いていないために、密着性、親水持続性、および塗膜強度の低下が見られた。また、比較例２では、単量体（ａ１）の割合が多いため、密着性、親水性、および親水持続性の低下が見られた。
【００７０】
比較例３では、アクリル共重合体（Ａ）中の単量体（ａ２）を用いていないために、親水性、および親水持続性の低下が見られた。また、比較例４では、単量体（ａ２）の割合が多いため、親水持続性の低下が見られた。
【００７１】
比較例５では、アクリル共重合体（Ａ）中の単量体（ａ３）を用いていないために、密着性の低下が見られた。また、比較例６では、単量体（ａ３）の割合が多いため、親水性、および親水持続性の低下が見られた。
【００７２】
比較例７では、アクリル共重合体（Ａ）中の単量体（ａ４）を用いていないために、親水性、および親水持続性の低下が見られた。また、比較例８では、単量体（ａ４）の割合が多いため、密着性、親水性、および親水持続性の低下が見られた。
【００７３】
比較例９では、先行文献４の実施例で開示されたアクリル共重合体であり、単量体（ａ１）および単量体（ａ３）が多く、また単量体（ａ４）が少ない組成であるため、親水性、および親水持続性の低下が見られた。
【手続補正書】
【提出日】令和2年6月1日(2020.6.1)
【手続補正１】
【補正対象書類名】明細書
【補正対象項目名】０００４
【補正方法】変更
【補正の内容】
【０００４】
特許文献１〜４には、物品の表面に設けられた親水化膜（親水性の塗膜）が開示されている。親水化膜で物品の表面を覆うことにより、物品の表面におけるに付着した水滴を速やかに水膜へ変化させることで、視認性の低下を簡単かつ効果的に防止することができる。
【手続補正２】
【補正対象書類名】明細書
【補正対象項目名】００１２
【補正方法】変更
【補正の内容】
【００１２】
本発明の親水化コーティング剤組成物は、アクリル共重合体（Ａ）および溶剤（Ｂ）を含有し、前記アクリル共重合体（Ａ）は、特定量の、前記式（１）で表される単量体（ａ１）と、前記式（２）で表される単量体（ａ２）と、前記式（３）で表される単量体（ａ３）と、前記式（４）で表される単量体（ａ４）を含有する。とくに、本発明の親水化コーティング剤組成物は、特定量の前記単量体（ａ１）〜（ａ４）を含有することに加え、疎水性成分である前記単量体（ａ３）に対する、親水性成分である前記単量体（ａ２）と前記単量体（ａ４）の合計の質量比［｛（ａ２）＋（ａ４）｝／（ａ３）］が特定比であることにより、アクリル共重合体（Ａ）の親水性と疎水性のバランスが適正化できることが推定されるため、本発明の親水化コーティング剤組成物から形成される親水化膜は、基材への良好な密着性を有し、かつ親水性を持続できる。
【手続補正３】
【補正対象書類名】明細書
【補正対象項目名】００１３
【補正方法】変更
【補正の内容】
【００１３】
本発明の親水化コーティング剤組成物は、アクリル共重合体（Ａ）および溶剤（Ｂ）を含有する。
【手続補正４】
【補正対象書類名】明細書
【補正対象項目名】００１５
【補正方法】変更
【補正の内容】
【００１５】
＜単量体（ａ１）＞
本発明の単量体（ａ１）は、下記式（１）で表されるＮ−メチロール基またはＮ−メチロールエーテル基を有する単量体であり、脱水縮合反応、脱アルコール縮合反応により共重合体に架橋構造を形成し、親水化膜の塗膜強度を高める機能を有する。単量体（ａ１）は、少なくとも１種を用いればよく、２種以上を組み合わせて用いることができる。
【化５】
2020193280.tif 000016
（式（１）中、Ｒ１は水素原子またはメチル基、Ｒ２は水素原子または炭素数１〜４の直鎖または分岐鎖のアルキル基である。）
【手続補正５】
【補正対象書類名】明細書
【補正対象項目名】００３７
【補正方法】変更
【補正の内容】
【００３７】
＜その他の単量体＞
前記単量体混合物には、その他の単量体を含むことができる。前記その他の単量体としては、例えば、スチレン、ビニルトルエン、α−メチルスチレンなどの芳香族ビニル系単量体；（メトキシ）ポリエチレングリコールモノ（メタ）アクリレート、（メトキシ）ポリプロピレングリコールモノ（メタ）アクリレート、（エトキシ）ポリエチレングリコールモノ（メタ）アクリレート、（エトキシ）ポリプロピレングリコールモノ（メタ）アクリレートなどのアルコキシアルキレングリコール（メタ）アクリレート系単量体；ポリエチレングリコールモノ（メタ）アクリレート、グリセリンモノ（メタ）アクリレート、２−ヒドロキシエチル（メタ）アクリレートのε−カプロラクトン付加物などのヒドロキシル基含有ビニル系単量体；（メタ）アクリル酸、クロトン酸、マレイン酸、マレイン酸半エステルなどのカルボキシル基含有単量体およびそのアルカリ金属塩、アンモニウム塩；（メタ）アクリルアミド、ジアセトン（メタ）アクリルアミド、Ｎ−（メタ）アクリロイルピペリジン、（メタ）アクリロイルモルホリン、Ｎ−ビニル−２−ピロリドン、２−ビニルピリジンなどの窒素原子含有ビニル系単量体などが挙げられる。前記その他の単量体は、２種以上を組み合わせて用いてもよい。
【手続補正６】
【補正対象書類名】明細書
【補正対象項目名】００４３
【補正方法】変更
【補正の内容】
【００４３】
前記溶剤（Ｂ）としては、例えば、水、アルコール系溶剤、ケトン系溶剤、アミド系溶剤、エーテル系溶剤などが挙げられる。前記アルコール系溶剤としては、例えば、メタノール、イソプロピルアルコール、ｎ−ブタノール、ジアセトンアルコール、２−メトキシエタノール（メチルセロソルブ）、２−エトキシエタノール（エチルセロソルブ）、２−ブトキシエタノール（ブチルセロソルブ）、ターシャリーアミルアルコール、エチレングリコールモノメチルエーテル、エチレングリコールモノエチルエーテル、プロピレングリコールモノメチルエーテル、プロピレングリコールモノエチルエーテル、３−メトキシ−１−ブタノール、３−メトキシ−３−メチル−１−ブタノール、ジエチレングリコールモノメチルエーテル、ジエチレングリコールモノエチルエーテル、ジエチレングリコールモノノルマルプロピルエーテル、ジエチレングリコールモノイソプロピルエーテルなどが挙げられる。前記ケトン系溶剤としては、例えば、メチルエチルケトン、メチルイソブチルケトン、アセトン、シクロヘキサノンなどが挙げられる。前記アミド系溶剤としては、例えば、ジメチルホルムアミド、ジメチルアセトアミドなどが挙げられる。前記エーテル系溶剤としては、例えば、ジエチルエーテル、メトキシトルエン、１，２−ジメトキシエタン、１，２−ジブトキシエタン、１，１−ジメトキシメタン、１，１−ジメトキシエタン、１，４−ジオキサン、テトラヒドロフランなどが挙げられる。これらの中でも、前記溶剤（Ｂ）に水を含んでいることが好ましい。
【手続補正７】
【補正対象書類名】明細書
【補正対象項目名】００５６
【補正方法】変更
【補正の内容】
【００５６】
＜親水化コーティング剤組成物の調製＞
上記で得られた実施例１のアクリル共重合体（Ａ）の溶液に、溶剤（Ｂ）としてプロピレングリコールモノメチルエーテル６５０質量部、および水９５０質量部を加え、硬化触媒としてパラトルエンスルホン酸１質量部と、レベリング剤としてポリエーテル変性ポリジメチルシロキサン（商品名：ＫＦ−３５１Ａ、信越化学工業（株）社製）１質量部とを混合し、親水化コーティング剤組成物を得た。
【手続補正８】
【補正対象書類名】明細書
【補正対象項目名】００７３
【補正方法】変更
【補正の内容】
【００７３】
比較例９では、特許文献４の実施例で開示されたアクリル共重合体であり、単量体（ａ１）および単量体（ａ３）が多く、また単量体（ａ４）が少ない組成であるため、親水性、および親水持続性の低下が見られた。